(57)【要約】【課題】紙詰まりおよび粘着剤の転写を抑制し、さらに、透明性（画像写り）に優れ、紙粉付着の少ない画像読取装置用天板ガラスおよび該天板ガラスを用いた画像読取装置の提供。【解決手段】ガラス基板と、該ガラス基板上に形成された透明層とを有する画像読取装置用天板ガラスであって、該透明層の表面に凹部および凸部を有し、該透明層の表面における凸部間の平均ピッチＳが２０〜７０μｍであり、表面平均粗さＲａ  が０．１０〜０．３０μｍである画像読取装置用天板ガラス。【選択図】図１
2005062247.tif 000002
【特許請求の範囲】
【請求項１】
ガラス基板と、該ガラス基板上に形成された透明層とを有する画像読取装置用天板ガラスであって、該透明層の表面に凹部および凸部を有し、該透明層の表面における凸部間の平均ピッチＳが２０〜７０μｍであり、表面平均粗さＲａ  が０．１０〜０．３０μｍである画像読取装置用天板ガラス。
【請求項２】
前記透明層がシリカ層である請求項１に記載の画像読取装置用天板ガラス。
【請求項３】
前記凸部の最大凸部高さＲｐ  が０．５０〜２．００μｍである請求項１または２に記載の画像読取装置用天板ガラス。
【請求項４】
前記透明層が、有機溶剤と、ケイ酸エステルと、水と、酸とを含有する処理液を用いて形成される請求項２または３に記載の画像読取装置用天板ガラス。
【請求項５】
さらに、前記透明層上に、シリコーン被膜を有する請求項１〜４のいずれかに記載の画像読取装置用天板ガラス。
【請求項６】
さらに、前記天板ガラスが、読取幅長さの溝部を有する請求項１〜５のいずれかに記載の画像読取装置用天板ガラス。
【請求項７】
請求項１〜６のいずれかに記載の画像読取装置用天板ガラスと、該天板ガラス上に載置された原稿の原稿画像を読み取る固定読取手段とを有する画像読取装置。
【請求項８】
さらに、原稿を自動原稿供給装置により搬送させながら原稿画像を前記天板ガラス上で読み取る流し読み手段を有する請求項７に記載の画像読取装置。
【発明の詳細な説明】
【０００１】
【発明の属する技術分野】
本発明は、画像読取装置用天板ガラスおよび画像読取装置に関し、より詳しくは、自動原稿供給装置を備えた複写機、ファクシミリ、スキャナー等の画像読取装置用天板ガラスおよび該天板ガラスを用いた画像読取装置に関する。
【０００２】
【従来の技術】
以下、複写機を例にして従来技術に係る画像読取装置用天板ガラスについて説明する。
自動原稿供給装置を備えた複写機は、従来より、原稿供給中に原稿と天板ガラスとの静電気や摩擦力によって紙詰まりを起こし、原稿の連続供給ができなくなる問題を有している。
静電気の発生を抑制する手段としては、一般的に、天板ガラスの表面をＳｎドープＩｎ２  Ｏ３  （ＩＴＯ）膜や酸化錫などの透明導電膜で被覆し、帯電防止効果を発現させることにより静電気の発生を防ぐことが知られており、また、原稿との摩擦力（以下、単に「摩擦力」という場合がある。）を低減させる手段としては、天板ガラスの表面への潤滑剤の塗布や表面を高滑性とすることにより摩擦力を低減させることが知られている（例えば、特許文献１〜３参照）。
【０００３】
しかしながら、このような手段により紙詰まりを抑制することができる天板ガラスにおいても、付箋（例えば、ポストイット（住友スリーエム（株）登録商標）、ポイントメモ（ニチバン（株）登録商標）等）の粘着剤が添付された状態の原稿で複写を行うと、粘着剤が容易に天板ガラスに転写され、以後の複写に悪影響（例えば、転写された粘着剤に起因する黒い斑点や線等が複写物に印刷される等）を与える問題があった。
また、このような手段によっても、天板ガラス上に紙粉が付着することにより黒い斑点が複写物に印刷される問題は解決できていなかった。
【０００４】
【特許文献１】
特開昭６２−２９３２３６号公報
【特許文献２】
特開昭６３−７３２３４号公報
【特許文献３】
特開平９−１７５８４１号公報
【０００５】
【発明が解決しようとする課題】
そこで、本発明は、紙詰まりおよび粘着剤の転写を抑制し、さらに、透明性（画像写り）に優れ、紙粉付着の少ない画像読取装置用天板ガラスおよび該天板ガラスを用いた画像読取装置を提供することを目的とする。
【０００６】
【課題を解決するための手段】
本発明者は、上記課題を解決するために鋭意研究した結果、ガラス基板と該ガラス基板上に形成された特定の凹凸を有する透明層とを有する画像読取装置用天板ガラスが、紙詰まりおよび粘着剤の転写を抑制し、さらに、透明性（画像写り）に優れ、紙粉付着が減少することを見出し、本発明を完成させた。すなわち、本発明は、下記（１）〜（６）に示す画像読取装置用天板ガラスならびに（７）および（８）に示す画像読取装置を提供する。
【０００７】
（１）ガラス基板と、該ガラス基板上に形成された透明層とを有する画像読取装置用天板ガラスであって、該透明層の表面に凹部および凸部を有し、該透明層の表面における凸部間の平均ピッチＳが２０〜７０μｍであり、表面平均粗さＲａ  が０．１０〜０．３０μｍである画像読取装置用天板ガラス（第１の態様）。
【０００８】
（２）上記透明層がシリカ層である上記（１）に記載の画像読取装置用天板ガラス。
【０００９】
（３）上記凸部の最大凸部高さＲｐ  が０．５０〜２．００μｍである上記（１）または（２）に記載の画像読取装置用天板ガラス。
【００１０】
（４）上記透明層が、有機溶剤と、ケイ酸エステルと、水と、酸とを含有する処理液を用いて形成される上記（２）または（３）に記載の画像読取装置用天板ガラス。
【００１１】
（５）さらに、上記透明層上に、シリコーン被膜を有する上記（１）〜（４）のいずれかに記載の画像読取装置用天板ガラス。
【００１２】
（６）さらに、上記天板ガラスが、読取幅長さの溝部を有する上記（１）〜（５）のいずれかに記載の画像読取装置用天板ガラス。
【００１３】
（７）上記（１）〜（６）のいずれかに記載の画像読取装置用天板ガラスと、該天板ガラス上に載置された原稿の原稿画像を読み取る固定読取手段とを有する画像読取装置（第２の態様）。
【００１４】
（８）さらに、原稿を自動原稿供給装置により搬送させながら原稿画像を上記天板ガラス上で読み取る流し読み手段を有する上記（７）に記載の画像読取装置。
【００１５】
【発明の実施の形態】
以下に、本発明を詳細に説明する。
本発明の第１の態様に係る画像読取装置用天板ガラス（以下、単に「本発明の天板ガラス」という場合がある。）は、ガラス基板と、該ガラス基板上に形成された透明層とを有する画像読取装置用天板ガラスであって、該透明層の表面に凹部および凸部を有し、該透明層の表面における凸部間の平均ピッチＳ（隣接する凸部山頂間の平均間隔）が２０〜７０μｍであり、表面平均粗さＲａ  が０．１０〜０．３０μｍである画像読取装置用天板ガラスである。
以下に、本発明の天板ガラスの構成を示す好適な実施態様の一例を図１を用いて説明するが、本発明の天板ガラスはこれに限定されない。
【００１６】
図１は、本発明の天板ガラスの一例を示す概略断面図である。図１に示されるように、画像読取装置用天板ガラス１は、ガラス基板２と、表面に凹部および凸部を有する透明層３とを有している。
【００１７】
上記ガラス基板としては、具体的には、例えば、無色透明なソーダライムシリケートガラス、アルミノシリケートガラス、リチウムアルミノシリケートガラス、石英ガラス、無アルカリガラス、その他の各種ガラスからなる透明ガラス板等を用いることができる。これらのうち、ソーダライムシリケートガラスを用いることが上記透明層との密着性の観点から好ましい。
このようなガラス基板の板厚は２〜５ｍｍであることが好ましく、２．８〜３．５ｍｍであることがより好ましい。ガラス基板の板厚がこの範囲であると、得られる本発明の天板ガラスの強度が十分となり、また、透過率低下の影響も許容できることから好ましい。
また、上記ガラス基板は、特に平面状のものである必要はなく、本発明の効果を奏する範囲において、曲面状のガラス基板を用いてもよい。
【００１８】
上記透明層としては、透明材料もしくは透明物質によって形成される屈折率が１．３〜１．５の低屈折率膜（層）が好適に用いられ、具体的には、酸化物膜、より具体的には、シリカ層が好適に例示される。また、導電性微粒子であるＳｎドープＩｎ２  Ｏ３  （ＩＴＯ）、アンチモンドープＳｎＯ２  （ＡＴＯ）等を混合させたシリカ層を用いることが、上記透明層に帯電防止効果を付与することができるためより好ましい。
【００１９】
上記透明層の表面の凹凸は、例えば、該透明層の表面（以下、単に「対象面」という場合がある。）からランダムに抜き取った各部分における表面粗さを表すパラメータである表面平均粗さＲａ  、最大高さＲｙ  （最大凸部高さＲｐ  、最大凹部深さＲｖ  ）および凸部間の平均ピッチＳにより規定することができる。この表面平均粗さＲａ  、最大高さＲｙ  （最大凸部高さＲｐ  、最大凹部深さＲｖ  ）および凸部間の平均ピッチＳは、図２に示すようにＪＩＳ  Ｂ０６０１−１９９４  に準拠する算術平均粗さ（Ｒａ  ）、最大高さ（Ｒｙ  ）および局部山頂の平均間隔（Ｓ）からそれぞれ求めることができる。
ここで、図２において、粗さ曲線２０は、対象面に直角な平面で対象面を切断した時にその切り口に現れる輪郭（断面曲線）から、所定の波長より長い表面うねり成分を位相補償形高域フィルタで除去した曲線である。
粗さ曲線の基準長さ（スキャン長さ）Ｌは、粗さ曲線２０から、位相補償形高域フィルタの利得が５０％になる周波数に対応する波長（カットオフ値）の長さを抜き取った部分の長さ（以下、単に「基準長さＬ」という。）である。
粗さ曲線の平均線ｍは、断面曲線の抜き取り部分において、断面曲線から所定の波長より短い表面粗さの成分を位相補償形高域フィルタで除去した曲線（ろ波うねり曲線）を直線におきかえた線（以下、単に「平均線ｍ」という。）である。
【００２０】
表面平均粗さＲａ  は、粗さ曲線２０からその平均線ｍの方向に基準長さＬだけ抜き取り、この抜き取り部分の平均線の方向にＸ軸を、縦倍率の方向にＹ軸を取り、粗さ曲線２０をｙ＝ｆ（ｘ）で表したときに、下記式によって求められる値をマイクロメートル（μｍ）で表したものである。
【００２１】
【数１】
2005062247.tif 000003
【００２２】
最大高さＲｙ  は、粗さ曲線２０からその平均線ｍの方向に基準長さＬだけ抜き取り、この抜き取り部分の山頂線２１と谷底線２２との間隔を粗さ曲線２０の縦倍率の方向に測定し、この値をマイクロメートル（μｍ）で表したものである。
ここで、山頂線２１とは、粗さ曲線２０から抜き取った基準長さＬの中の最も高い山頂を通る平均線ｍに平行な線であり、谷底線２２とは、粗さ曲線２０から抜き取った基準長さＬの中の最も低い谷底を通る平均線ｍに平行な線である。
また、最大凸部高さＲｐ  は山頂線２１と平均線ｍとの間隔を表し、最大凹部深さＲｖ  は谷底線２２と平均線ｍとの間隔を表す。
【００２３】
凸部間の平均ピッチＳは、粗さ曲線２０からその平均線ｍの方向に基準長さＬだけ抜き取り、この抜き取り部分において隣合う凸部山頂間に対応する平均線ｍの長さを求め、この多数の凸部山頂の間隔の算術平均値を下記式により求め、マイクロメートル（μｍ）で表したものである。下記式中、Ｓｉ  は凸部山頂の間隔を表し、ｎは基準長さＬ内での凸部山頂の間隔の個数を表す。
【００２４】
【数２】
2005062247.tif 000004
【００２５】
本発明者は、鋭意検討した結果、原稿との摩擦力が上記透明層の表面における凸部間の平均ピッチＳ、表面平均粗さＲａ  、最大凸部高さＲｐ  に関係することを見出し、特にこれらを以下の範囲にすることにより摩擦力が低減された天板ガラスになるため、紙詰まりおよび粘着剤の転写が抑制され、さらに、良好な透明性も維持できることを見出した。
すなわち、本発明の天板ガラスにおける上記透明層は、上記凸部間の平均ピッチＳが２０〜７０μｍ、好ましくは２０〜５０μｍであり、上記表面平均粗さＲａ  が０．１０〜０．３０μｍ、好ましくは０．１０〜０．２５μｍであって、上記最大凸部高さＲｐ  が０．５０〜２．００μｍであることが好ましく、０．６０〜１．３０μｍであることがより好ましい。
上記透明層の表面特性（凸部間の平均ピッチＳ、表面平均粗さＲａ  および最大凸部高さＲｐ  ）が上述した範囲であれば、該透明層の表面が適度なざらつきを有することになり、その結果として、粘着剤の転写や紙粉の付着を少なくすることができるため好ましい。
【００２６】
本発明の天板ガラスは、上記ガラス基板上に形成される透明層が、有機溶媒と、ケイ酸エステルと、水と、酸とを含有する処理液を用いて形成されるシリカ層であることが好ましい。
上記有機溶媒としては、具体的には、例えば、メタノール、エタノール、イソプロパノール、ブタノールなどのアルコール類；酢酸メチル、酢酸エチルなどのカルボン酸エステル類；アセトン、メチルエチルケトンなどのケトン類；等が挙げられ、これらを１種単独で用いてもよく、２種以上を併用してもよい。これらのうち、エタノールとイソプロパノールとの混合溶媒を用いることが、処理液の粘度や膜（層）質の観点から好ましい。
上記ケイ酸エステルとしては具体的には、一般式、Ｓｉ（ＯＲ）ｙ  ・Ｒ′４−ｙ  （式中、ｙは３または４の整数を表し、ＲおよびＲ′はアルキル基を表す。）で表される加水分解性ケイ素基含有化合物（例えば、メチルシリケート、エチルシリケート、イソプロピルシリケート等）が例示される。これらのうち、エチルシリケートを用いることが、コストの観点から好ましい。
【００２７】
上記処理液としては、具体的には、エタノールとイソプロパノールとの混合溶媒１００ｍｌに対してエチルシリケートを０．００２８〜０．１ｍｏｌ（ＳｉＯ２  分として０．１７〜６．０８ｇ）の割合で含有させ、該エチルシリケートに対して水を１２倍以上のｍｏｌ比で含有させ、酸として塩酸および／または硝酸を触媒量含有させてなる処理液が好適に例示される。
エチルシリケートの含有割合がこの範囲であれば、透明層の形成時間を短縮することができ、さらに透明層形成時における膜（層）ムラや光沢性の制御が容易となることから好ましい。
水の含有割合がこの範囲であれば、形成される透明層の表面の表面平均粗さＲａ  が上述した０．１０〜０．３０μｍの範囲となることから好ましい。
【００２８】
上記透明層の形成方法は特に限定されないが、例えば、４０〜９０℃の範囲内になるように予熱したガラス基板のフェース面に上記処理液を必要に応じて１〜複数回スプレーで吹き付けて塗布し、塗布後に大気雰囲気下で、１００〜４００℃、好ましくは２５０〜３５０℃にて５〜６０分、好ましくは２０〜３０分程度加熱焼成することにより上記透明層を形成することが好ましい。
ガラス基板の予熱温度がこの範囲であれば、スプレーで塗布した処理液が、フェース面上で適当な濡れ状態となるため膜厚が均一な層が形成されやすく、さらに加熱焼成後に形成される透明層とフェース面との固着力が強くなることから好ましい。
加熱焼成の温度および加熱時間がこの範囲であれば、凹凸の微粒子より形成される透明層の透明性を良好に維持することができ、またフェース面と該透明層との固着力が強くなり、さらに得られる本発明の天板ガラスが実用上充分な強度を有することから好ましい。
【００２９】
本発明の天板ガラスは、上記透明層上に、無溶剤型シリコーンを被覆して形成されるシリコーン被膜を有していることが、得られる天板ガラスへの粘着剤の転写がより抑制され、さらに耐久性が向上するため好ましい。
上記無溶剤型シリコーンとしては、例えば、信越化学工業社製のＫＮＳ３０３、ＫＮＳ３０５１等の市販品を用いることができる。
シリコーン被膜を形成するための無溶剤型シリコーンの被覆方法は特に限定されないが、その具体例としては、上記透明層が形成されたガラス基板を、シリコーンに浸漬させるディップ法が好適に例示される。ディップ法により塗布された無溶剤型シリコーンを、恒温槽にてキュアした後に、余分なシリコーンをアルコール等で除去することにより、上記透明層上に単分子レベルで被覆することができる。
上記シリコーン被膜の膜厚は、数十Å以下であることが粘着剤の転写が抑制される観点から好ましい。
【００３０】
本発明の天板ガラスは、該天板ガラスの表面に、読取幅長さの溝部を有していることが好ましい。上記溝部を有する天板ガラスは、溝部を含めた天板ガラスの表面に上述した透明層を有し、原稿を自動原稿供給装置により搬送させてその原稿画像を読み取る場合において、天板ガラスへの粘着剤の転写がより抑制され、さらに紙粉付着が減少するため好ましい。
ここで、上記溝部を有する天板ガラスの好適な実施態様の一例を図３を用いて説明する。図３は、本発明の天板ガラスにおける溝部構造を説明する一部切欠き概略斜視図である。
具体的には、原稿を自動原稿供給装置により搬送させてその原稿画像を読み取る際に固定される読取センサ３０の上部に位置する天板ガラス３１上に溝部３２が形成される。溝部３２の構造は、原稿搬送方向Ａに対して垂直な方向に、読取センサ長さ３３と同じかもしくはそれ以上の長さである読取幅長さ３４に渡って天板ガラス３１表面に断面矩形状もしくは円弧状の凹溝で形成されている。また、溝部３２の溝幅３６は、読取センサ幅３５と同じかもしくはそれ以上長さである。なお、溝部３２における読取幅長さ３４、溝幅３６および溝深さ３７は、天板ガラス３１の用途、その用途に応じた読取センサ３０の種類により適宜変更することができるため特に限定されない。一例を挙げると、溝部の断面は、１０〜５０μｍ深さ×１〜１０ｍｍ幅である。
このような溝部の形成方法は特に限定されないが、その具体例としては、上記透明層が形成される前のガラス基板上にエッチングにより形成する方法が好適に挙げられる。溝部が形成された後に、上述した透明層が形成されることで、溝部の低部および両側面の内面（すなわち、天板ガラスの表面）が所定の表面平均粗さをもった本発明の天板ガラスとなる。
【００３１】
本発明の天板ガラスは、上述した形成方法により透明層をガラス基板のフェース面上に形成した後に、用途等の必要に応じて該透明層が形成されたガラス基板を切断・面取することで製造することができる。なお、この切断・面取は、上記透明層を形成する前のガラス基板に対して行ってもよく、その後に透明層を形成することで天板ガラスを製造してもよい。
【００３２】
このような構成を有する本発明の天板ガラスは、上述したように、原稿との摩擦力が低減するため紙詰まりおよび粘着剤の転写が抑制され、さらに、透明性に優れ、紙粉付着が減少する効果を有するため有用である。そのため、自動原稿供給装置を備えた複写機、ファクシミリ、スキャナー等の画像読取装置の天板ガラスに好適に用いることができる。
【００３３】
本発明の第２の態様に係る画像読取装置（以下、単に「本発明の画像読取装置」という。）は、上述した本発明の第１の態様に係る画像読取装置用天板ガラスと、該天板ガラス上に載置された原稿の原稿画像を読み取る固定読取手段とを有する画像読取装置であり、原稿を自動原稿供給装置により搬送させながら原稿画像を該天板ガラス上で読み取る流し読み手段をさらに有していることが好ましい。
【００３４】
本発明の光学読取装置の好適な実施態様の一例を図４を用いて説明する。図４は、本発明の光学読取装置の一例を示す概略断面図であり、図４中、符号４０は本発明の天板ガラスを示し、４１は読取センサ（密着型イメージセンサ）である。
画像を読み取る手段としては、具体的には、天板ガラス４０上の範囲４０ａに載置した原稿を圧板４２で押さえて、それを読取センサ４１を走査させながら読み取るブック読み方式（固定読取手段）と、原稿トレー４３に置いた原稿束から、１枚ずつ原稿を分離搬送してＵターン搬送路４４へ運び、天板ガラス４０上の範囲４０ｂ上に流して、停止している読取センサ４１によって読み取る流し読み手段の２つの手段を有している。
また、図４で示される光学読取装置は、画像形成装置と組み合わされ、または接続されて用いられ、複写機およびスキャナとして機能する。通信機能と組み合わせることにより、ファクシミリとして構成することも可能である。
【００３５】
このような構成を有する本発明の画像読取装置は、本発明の第１の態様に係る画像読取装置用天板ガラスを有しているので、原稿との摩擦力が低減するため紙詰まりおよび粘着剤の転写が抑制され、さらに、透明性に優れ、紙粉付着が減少する効果を有するため有用である。
【００３６】
【実施例】
以下に、実施例を用いて本発明の天板ガラスについて詳細に説明する。ただし、本発明はこれに限定されるものではない。
（実施例１）
エタノール８０ｍｌとイソプロパノール２０ｍｌとの混合溶媒１００ｍｌに対し、エチルシリケート（商品名：シリケート４０、比重１．０５、ＳｉＯ２  分として４０質量％、多摩化学工業社製）を６ｍｌ、水を６ｍｌ、３６％塩酸を０．３ｍｌ含有させた処理液を、５０℃の面温になるように予熱したソーダライムシリケートガラス（サイズ：３０ｃｍ×３０ｃｍ、厚さ：３．０ｍｍ）のフェース面に、スプレーで吹き付けて塗布した。スプレーによる吹き付けにより上記処理液を合計３回塗布（３コート）した後、３００℃で３０分間加熱焼成することによりシリカ層を形成させ、実施例１の画像読取装置用天板ガラスを製造した。
上記スプレーによる吹き付けにおいて、１回塗布（１コート）とは、９００ｃｍ２  のフェース面に対し、８ｍｌの上記処理液を塗布することである。
【００３７】
（比較例１および２）
比較例１：上記処理液を合計４回塗布（４コート）させた以外は、実施例１と同様の方法により、画像読取装置用天板ガラスを製造した。
比較例２：ガラス基板そのものを用いた。
【００３８】
得られた画像読取装置用天板ガラスおよびガラス基板の表面粗さ（凸部間の平均ピッチＳ、表面平均粗さＲａ  、最大凸部高さＲｐ  ）を測定し、摩擦力、耐粘着剤転写、透明性および耐紙粉付着について評価した。結果を下記表１に示す。また、表面粗さおよび摩擦力は下記の方法で測定し、耐粘着剤転写、透明性および耐紙粉付着性は下記の方法で評価した。
【００３９】
（表面粗さ）
表面粗さ（凸部間の平均ピッチＳ、表面平均粗さＲａ  、最大凸部高さＲｐ  ）の測定は、表面粗さ測定機（サーフテスト  ＳＶ６２４、ミツトヨ社製）を用いて、スキャン長さ＝２．５ｍｍ、カットオフ値＝０．２５ｍｍ、触針＝５μｍＲ、４ｍＮの測定条件下で、４つの測定点（比較例２のガラス基板では２つの測定点）で測定した。
【００４０】
（摩擦力）
摩擦力の測定は、図５の摩擦力の測定装置の概略図に示すように、得られた画像読取装置用天板ガラス（比較例２の場合はガラス基板）５０上に、３ｃｍ×３ｃｍのサイズに切ったコピー用紙（オフィスプランナー、キヤノン販売社製）５１を載置し、該コピー用紙５１上に設置面積（底面積）が３１４ｍｍ２  となるように５０ｇの分銅５２を載せ、その状態から天板ガラスをＢ方向に引張る際に生じる摩擦力を測定した。
上記摩擦力は、天板ガラスをＢ方向に引張った際に、分銅に押し当てられたフォースゲージ（フルスケール３５０ｇ）５３の初期振れ値を静摩擦力とし、さらに天板ガラスをＢ方向に引張った際の振れ値を動摩擦力として測定した。
【００４１】
（耐粘着剤転写）
耐粘着剤転写の評価は、幅２５ｍｍ（粘着剤面積：４５０ｍｍ２  ）のポストイット（住友スリーエム（株）登録商標）を、得られた画像読取装置用天板ガラス（比較例２の場合はガラス基板）に貼り、さらに該ポストイットと該天板ガラスとをクリップで固定した後に、該ポストイットを上方向に引張ることで、粘着剤を天板ガラスの表面に転写させる試験により行った。
得られた画像読取装置用天板ガラス（比較例２の場合はガラス基板）の表面に、粘着剤が僅かに残る程度のものを◎とし、中程度残る程度のものを○とし、大量に残るものを×として、目視により評価した。
【００４２】
（透明性）
透明性の評価は、スガ試験機社製の透過率測定器を使用し、ＪＩＳ  Ｒ３２１２−１９９８  に準拠して、得られた画像読取装置用天板ガラス（比較例２の場合はガラス基板）の可視光線透過率を測定することにより行った。
得られた画像読取装置用天板ガラス（比較例２の場合はガラス基板）の雲価が５％未満となるものを○とし、５〜１０％となるものを△として評価した。
【００４３】
（耐紙粉付着）
耐紙粉付着の評価は、得られた画像読取装置用天板ガラス（比較例２の場合はガラス基板）を天板として用いた自動原稿供給装置を備えた複写機において、１０００枚のコピー用紙（オフィスプランナーＡ４サイズ、キヤノン販売社製）を、自動原稿供給装置により搬送させた後に、黒色用紙を該天板ガラス上に置いてコピーすることにより行った。黒色用紙を用いたコピーにより、天板ガラスの読取部上に残留した白い紙粉の存在が容易に判別可能となる。
得られた画像読取装置用天板ガラス（比較例２の場合はガラス基板）の表面に、紙粉が全く残存していないものを◎とし、よく見ると点在しているものを○とし、比較例２のガラス基板より改善されているものを△とし、比較例２のガラス基板と同等レベルとなるものを×として、目視により評価した。
【００４４】
【表１】
2005062247.tif 000005
【００４５】
【表２】
2005062247.tif 000006
【００４６】
表１に示す結果から、実施例１の画像読取装置用天板ガラスは、比較例と比べ、凸部間の平均ピッチＳが大きな値となり、また表面平均粗さＲａ  および最大凸部高さＲｐ  も適当な範囲に入っていることから、摩擦力が低減し、さらに耐粘着剤転写、透明性および耐紙粉付着が良好となっていることが分かる。
【００４７】
（実施例２）
ソーダライムシリケートガラス（厚さ：３．０ｍｍ）の表面に、エッチングに用いられるマスキング用粘着性フィルムを貼合し、原稿を自動原稿供給装置により搬送させてその原稿画像を読み取る場合において有効読取幅（３．  ０ｍｍ）となる位置の粘着性フィルムをカッターで取り除き、剥き出しになった３．０ｍｍ幅のガラス表面を弗酸によりエッチングして、溝深さ２０μｍとなるように溝部を形成させた。
このような溝部が形成されたソーダライムシリケートガラスを用いた以外は、実施例１と同様の方法により、画像読取装置用天板ガラスを製造した。
【００４８】
（実施例３）
実施例１で得られた画像読取装置用天板ガラスのシリカ層に、さらに無溶剤型シリコーン（ＫＮＳ３０３、信越化学工業社製）をディップ法により塗布（被覆）させてなる画像読取装置用天板ガラスを製造した。
ここで、ディップ法による塗布は、具体的には、上記無溶剤型シリコーンの入った容器に実施例１で得られた画像読取装置用天板ガラスを約１分間浸漬させた後に、１００ｍｍ／秒の速さで一定速度で引き上げることにより行った。その後、恒温槽にて１４０℃×１０分処理することでキュアし、さらに室温まで冷却させた後に余分なシリコーンをエタノールで除去することにより、上記シリカ層上にシリコーン被膜を形成させた。
【００４９】
（実施例４）
実施例２で得られた画像読取装置用天板ガラスを用いた以外は、実施例３と同様の方法により、画像読取装置用天板ガラスを製造した。
【００５０】
実施例２〜４で得られた得られた画像読取装置用天板ガラスの摩擦力、耐粘着剤転写、透明性および耐紙粉付着について上述した方法により評価した。結果を下記表２に示す。
なお、表面粗さ（凸部間の平均ピッチＳ、表面平均粗さＲａ  、最大凸部高さＲｐ  ）は、実施例１で得られた画像読取装置用天板ガラスと同値である。
【００５１】
【表３】
2005062247.tif 000007
【００５２】
表２に示す結果から、実施例２〜４で得られた画像読取装置用天板ガラスは、摩擦力の低減、耐粘着剤転写および耐紙粉付着が実施例１と比べて同等もしくは向上する結果となっていることが分かる。
【００５３】
また、耐久性の評価として、実施例２〜４で得られた画像読取装置用天板ガラスおよび比較例２で使用したガラス基板を天板として用いた自動原稿供給装置を備えた複写機において、自動原稿供給装置により５０００枚のコピー用紙（オフィスプランナーＡ４サイズ、キヤノン販売社製）を搬送させ、さらに、ポストイット（住友スリーエム（株）登録商標）と上記コピー用紙とをクリップで固定させた後に該ポストイットを上方向に引張ることで粘着剤を付着させた用紙を１枚搬送させ、原稿画像を読み取る際に、粘着剤の転写に起因する複写物への影響を調べた。
その結果、比較例２で使用したガラス基板を用いた複写機においては、転写された粘着剤に起因する黒い斑点や線等が複写物に印刷されたが、実施例２〜４で得られた画像読取装置用天板ガラスを用いた複写機においては、そのような黒い斑点や線等は確認されず、耐久性に優れていることが明らかとなった。
【００５４】
【発明の効果】
本発明の天板ガラスは、原稿との摩擦力が低減するため紙詰まりおよび粘着剤の転写が抑制され、さらに、透明性に優れ、紙粉付着が減少する効果を有するため有用である。
【図面の簡単な説明】
【図１】図１は、本発明の天板ガラスの一例を示す概略断面図である。
【図２】図２は、表面粗さを表すパラメータの説明図である。
【図３】図３は、本発明の天板ガラスにおける溝部構造を説明する一部切欠き概略斜視図である。
【図４】図４は、本発明の光学読取装置の一例を示す概略断面図である。
【図５】図５は、摩擦力の測定装置の概略図である。
【符号の説明】
１  画像読取装置用天板ガラス
２  ガラス基板
３  透明層
Ｒａ    表面平均粗さ
Ｒｙ    最大高さ
Ｒｐ    最大凸部高さ
Ｒｖ    最大凹部深さ
Ｓ  凸部間の平均ピッチ
Ｌ  粗さ曲線の基準長さ
ｍ  粗さ曲線の平均線
２０  粗さ曲線
２１  山頂線
２２  谷底線
３０  読取センサ
３１  天板ガラス
３２  溝部
３３  読取センサ長さ
３４  読取幅長さ
３５  読取センサ幅
３６  溝幅
３７  溝深さ
４０  天板ガラス
４１  読取センサ
４２  圧板
４３  原稿トレー
４４  Ｕターン搬送路
５０  画像読取装置用天板ガラス
５１  コピー用紙
５２  分銅
５３  フォースゲージ
【図１】
2005062247.tif 000008
【図２】
2005062247.tif 000009
【図３】
2005062247.tif 000010
【図４】
2005062247.tif 000011
【図５】
2005062247.tif 000012